(57)【特許請求の範囲】
【請求項１】
プラズマによって消耗されるに従い、プラズマエッチング用電極板自体が取付面側に凸に反る圧縮応力が付与されてなるガラス状炭素製プラズマエッチング用電極板であって、該電極板の消耗量が０．１〜２ｍｍの際の、取付面側への反り量が、０．１〜３ｍｍであることを特徴とするガラス状炭素製プラズマエッチング用電極板。
【請求項２】
取付面側への反り量が、０．２〜２ｍｍである請求項１記載のガラス状炭素製プラズマエッチング用電極板。
【発明の詳細な説明】
【０００１】
【発明の属する技術分野】
本発明は、平行平板型のプラズマエッチング装置に使用されるガラス状炭素製プラズマエッチング用電極板に関する。
【０００２】
【従来の技術】
ガラス状炭素は、一般の炭素材料が有する軽量、耐熱性、耐食性、電気伝導性、高純度化が可能等の性質を備えているほか、ガス不透過性で硬度が高い、発塵性が低い等の特徴を持っていることから、エレクトロニクス産業、原子力産業、航空産業等各種の分野での広範な用途に使用されつつある。
最近は、炭素粒子の脱落や付着がない性質を利用して、半導体集積回路を製造する際のウェハーのプラズマエッチング用電極板として使用されている。
【０００３】
しかしながら、近年の半導体製造工程においてウェハーの大口径化にともない、プラズマエッチング時にウェハーの中央部と外周部とでエッチングレートのばらつきが大きくなるという問題が生じている。
エッチングレートのばらつきの原因としては、プラズマエッチング用電極板にソリや歪みがあるためにウェハーとプラズマエッチング用電極板との距離が不均一となり、ウェハーの中央部と外周部とでプラズマの生成状態が微妙に異なることが挙げられる。
【０００４】
プラズマエッチング用電極板にソリや歪みが発生するのは、プラズマエッチング用電極板がプラズマによって消耗し、プラズマエッチング用電極板が持つ圧縮応力のバランスが崩れるためである。
【０００５】
プラズマエッチング用電極板に内在する圧縮応力は、原料となる樹脂を成形し、硬化、不融化等の処理をする段階において、得られる樹脂板が、成形時の形状の履歴を保持しているか、樹脂板の内部と表面で樹脂の硬化、不融化等の状態がわずかに異なるために不可避的に生成する力である。
【０００６】
プラズマ損傷によって、プラズマエッチング電極板に内在する圧縮応力のバランスが崩れると、ソリや歪みが発生する。このソリや歪みがプラズマエッチング用電極板のプラズマ面側に凸に発生すると、プラズマエッチング用電極板とウェハー間の距離に中央部と外周部とで差異が生じ、中央部の方が外周部よりもウェハーに近くなることとなる。その結果、ウェハー中央部の方がプラズマ生成の確率が高くなり、中央部のエッチングレートが高くなり、エッチングの均一性が低下する。
この様な不具合を防ぐためには、エッチング時にプラズマエッチング用電極板がプラズマ消耗しても、プラズマエッチング用電極板とバックプレートとの密着性が保たれる必要がある。
【０００７】
【発明が解決しようとする課題】
本発明は上記の要求を満足するものである。
即ち請求項１及び２記載の発明は、プラズマ消耗しても、プラズマエッチング用電極板とバックプレートとの密着性を高度に保ち、電極板の外周部と中央部でのエッチングレートを均一に保つことが可能なプラズマエッチング用電極板を提供するものである。
【０００８】
【課題を解決するための手段】
本発明は、プラズマによって消耗されるに従い、プラズマエッチング用電極板自体が取付面側に凸に反る圧縮応力が付与されてなるガラス状炭素製プラズマエッチング用電極板であって、該電極板の消耗量が０．１〜２ｍｍの際の、取付面側への反り量が、０．１〜３ｍｍであることを特徴とする前記のガラス状炭素製プラズマエッチング用電極板に関する。
【０００９】
本発明のプラズマエッチング用電極板は、一般に円板形状である。本発明では、ガラス状炭素製プラズマエッチング用電極板の圧縮応力を、プラズマによって消耗されるに従い、プラズマエッチング用電極板自体が取付面側に凸に反るように付与される。
前記の圧縮応力の付与する量は、電極消耗量が０．１〜２ｍｍの範囲の何れか、好ましくは消耗量が１．０〜１．５ｍｍの際に、プラズマエッチング電極を装置からはずした際の、取付面側への反り量により規定することができる。電極消耗量は、最も消耗の多い部分の消耗量で定義することができる。この電極反り量は、電極をはずした際の電極取付面側（バックプレート側）の外周部１２点の平均の高さと中心１点の高さの差をもって示すことができる。その量は、０．１〜３ｍｍであることが好ましく、０．２〜２ｍｍであることがより好ましい。
【００１０】
プラズマエッチング用電極板の大きさは、エッチングするシリコンウエハの大きさにより異なるが、その直径が２００ｍｍ〜４５０ｍｍのものであることが好ましい。
前記圧縮応力を付与する方法としては、ガラス状炭素に積極的に片面に反る圧縮応力を付与し、取付面側に凸に反るように表面と裏面を選択して加工する方法がある。具体的には次の方法が挙げられる。
【００１１】
１つは、ガラス状炭素材の出発原料となる樹脂を液体状態で、円筒状の金型内で遠心成形法により均一肉厚に成形する方法がある。このときに得られる樹脂板は、円筒状であるが、成形直後に一片で切断すると、ゴム状で柔軟性があるために平板状となる。遠心成形機の金型が曲面であるために、遠心成形機の金型に接していた面に凸になる履歴を保持している。この履歴は、続く硬化、焼成炭素化、高温での熱処理を通して消滅せず、プラズマエッチング用電極板にまで保持させることが可能である。
【００１２】
別の方法としては、ガラス状炭素材の出発原料となる樹脂を注形法により適当な大きさの樹脂板にした後、赤外線照射、熱風等により、樹脂板の片面を他面よりも硬化促進することによって樹脂板内の硬化度に傾斜を付け、硬化度の相違によって、樹脂板に圧縮応力を付与する方法が挙げられる。この圧縮応力もまた、続く焼成炭素化、高温での熱処理を通して消滅せず、プラズマエッチング用電極板にまで保持させることが可能である。
なお、その他、本発明のプラズマエッチング用電極板が得られる方法であれば特にその方法は制限されない。
【００１３】
ガラス状炭素材の出発原料となる熱硬化性樹脂としては、フラン樹脂、フェノール樹脂、アミノ樹脂、エポキシ樹脂、不飽和ポリエステル樹脂、アルキッド樹脂、キシレン樹脂等を挙げることができる。また、これら樹脂の混合物を用いることもできる。これらの中で、炭化性、成形加工性等を考慮すると、フラン樹脂又はフェノール樹脂が好ましく、フラン樹脂がより好ましい。前記フラン樹脂の種類としては、フルフラール樹脂、フルフラールフェノール樹脂、フルフラールケトン樹脂、フルフリルアルコール樹脂、フルフリルアルコールフェノール樹脂などの樹脂の初期縮合物が好ましいものとして挙げられる。
【００１４】
樹脂の硬化剤として、通常、酸又はアルカリが用いられる。酸としては硫酸、塩酸、硝酸、りん酸等の無機酸、ｐ−トルエンスルホン酸、メタンスルホン酸等の有機スルホン酸、酢酸、トリクロロ酢酸、トリフロロ酢酸等の有機カルボン酸等が好ましい。アルカリとしてはアンモニア、アミン類、水酸化ナトリウム、水酸化カリウム、水酸化リチウム等が好ましい。
【００１５】
硬化剤の使用量は、使用した樹脂の種類などによって変動するが、少なすぎると十分に硬化できず、多すぎると急激に硬化反応がおこり発泡等がおこってきれいな成形体を製造することが困難になるので、熱硬化性樹脂に対して０．００１〜２０重量％の範囲とすることが好ましく、０．０１〜１５重量％の範囲とすることがより好ましい。
硬化剤は、そのまま、又は適宜溶媒に溶解して熱硬化性樹脂に添加する。ここで用いる溶媒としては、例えば、メチルアルコール、エチルアルコール等のアルコール類、アセトン等のケトン類、トルエン等の芳香族類などが挙げられる。
【００１６】
硬化剤を樹脂に添加し、撹拌混合して組成物とした後、好ましくは５０〜２００℃で、前述のいずれかの方法にて成形し硬化する。所定の形状に成形した後、更に、好ましくは８０〜２００℃の温度で硬化処理する。次いで、電極板の形状にするために必要な加工を行なう。
なお、これらの加工においては、樹脂板の成形、硬化条件を考慮し、プラズマエッチング用電極板が取付面側に凸に反る圧縮応力が付与されるよう、表面及び裏面を決定し、加工することが必要である。
【００１７】
ついで炭素化を行う。炭素化には、高度に純化された治具及び炉などを用いることができる。炭素化における温度は３００〜２５００℃が好ましい。炭化時間は５時間以上が好ましい。炭化が終了した後、必要に応じて、更に高温で熱処理することができる。このときの温度は、炭化の温度以上３５００℃以下が好ましい。時間は２時間以上が好ましい。
【００１８】
なお、前記方法により得られた樹脂板には、圧縮応力が内在しているため、樹脂板に反りが発生し易い。その発生を抑えるため、前記炭素化時及び／又は高温熱処理時には、高純度化した任意基材のホルダーなどで保持し反りの発生を抑制することもできる。
こうしてガラス状の破面を有する炭素化物が得られる。
さらに、必要に応じて、熱処理終了後、放電加工又は超音波加工で、所定の形状への加工、ガス吹出し穴の形成などを行ってもよい。その後、脱灰炉などにより塩素、フレオン等の精製ガスを吹込んで高純度化処理することが好ましい。
【００１９】
以上のようにして得られる本発明のプラズマエッチング用電極板は、エッチング時にプラズマによって消耗し、圧縮応力のバランスが崩れると、取付面側に凸に反り、プラズマエッチング用電極板とバックプレートとの密着性が維持される。そのため、プラズマエッチング電極板が消耗しても中央部および外周部からウェハーまでの距離が常に一定に保たれるため、エッチングレートの均一性が維持される。
【００２０】
【実施例】
以下、本発明の実施例を説明する。
実施例１
原料樹脂にフラン樹脂（日立化成工業株式会社製、ヒタフランＶＦ３０３）を用い、これに硬化剤としてトリクロロ酢酸７重量％（フラン樹脂に対して）を加え、７０℃の加熱下、円筒状の金型を有する遠心成形機を用いて周速７００ｍ／分で１０時間成形を行い、得られた円筒状の樹脂成型品の一片を直線状に切断し、ゴム硬度７０、厚み６mmのゴム状樹脂板を得た。この樹脂板を直径４００mmの円盤状に切出し、７０℃で３日、９０℃で３日で加熱硬化した後、１℃／分の昇温速度で最高９００℃で焼成炭素化し、次いで昇温速度５℃／分で２８００℃まで昇温して熱処理した。得られたガラス状炭素平板に、樹脂成形時に遠心成形機の金型面に接していた面がバックプレート側になるように、放電加工によってガス吹出し穴等を形成してプラズマエッチング用電極板の形状とし、次いで塩素ガスを用いて脱灰処理を行った。高純度化処理後のプラズマエッチング用電極板の不純物は３ppm以下であった。
なお、ゴム硬度は、ＪＩＳ−Ｋ６３０１に準拠してゴム硬度計（(株)テクロック製  ゴム硬度計  ＧＳ−７０６Ｎ）を用いて測定した。
【００２１】
上記の高純度プラズマエッチング用電極板を、プラズマエッチング装置に取付け、反応ガスとしてトリフロロメタン、フッ化メタンを流し、電源周波数４００KHz、反応チャンバー内のガス圧０．０５Torrの条件でシリコン酸化膜のエッチング加工を行った。評価結果を表１に示した。
【００２２】
実施例２
原料樹脂にフラン樹脂（日立化成工業株式会社製、ヒタフランＶＦ３０３）を用い、これに硬化剤としてトリクロロ酢酸７重量％（フラン樹脂に対して）を加え、７０℃の加熱下、円筒状の金型を有する遠心成形機を用いて周速１２００ｍ／分で１０時間成形を行い、得られた円筒状の樹脂成型品の一片を直線状に切断し、ゴム硬度７２、厚み６mmのゴム状樹脂板を得た。この樹脂板を直径４００mmの円盤状に切出し、７０℃で３日、９０℃で３日で加熱硬化した後、１℃／分の昇温速度で最高９００℃で焼成炭素化し、次いで昇温速度５℃／分で２８００℃まで昇温して熱処理した。得られたガラス状炭素平板に、樹脂成形時に遠心成形機の金型面に接していた面がバックプレート側になるように、放電加工によってガス吹出し穴等を形成してプラズマエッチング用電極板の形状とし、次いで塩素ガスを用いて脱灰処理を行った。高純度化処理後のプラズマエッチング用電極板の不純物は３ppm以下であった。
上記の高純度プラズマエッチング用電極板を用いて、実施例１と同様にエッチング加工を行った。評価結果を表１に示した。
【００２３】
実施例３
原料樹脂にフェノール樹脂（日立化成工業株式会社製、ＶＰ−１１２Ｎ）を用い、これに硬化剤としてパラトルエンスルホン酸０．６重量％（前記フェノール樹脂に対して）を加え、７０℃の加熱下、円筒状の金型を有する遠心成形機を用いて周速７００ｍ／分で１０時間成形を行い、得られた円筒状の樹脂成型品の一片を直線状に切断し、ゴム硬度６３、厚さ６mmのゴム状樹脂板を得た。この樹脂板を直径４００mmの円盤状に切出し、７０℃で３日、９０℃で３日で加熱硬化した後、１℃／分の昇温速度で最高９００℃で焼成炭素化し、次いで昇温速度５℃／分で最高２８００℃まで昇温し熱処理した。得られたガラス状炭素平板に、樹脂成形時に遠心成形機の金型面に接していた面がバックプレート側になるように、放電加工によってガス吹出し穴等を形成してプラズマエッチング用電極板の形状とし、次いで塩素ガスを用いて脱灰処理を行った。高純度化処理後のプラズマエッチング用電極板の不純物は３ppm以下であった。
上記の高純度プラズマエッチング用電極板を用いて、実施例１と同様にエッチング加工を行った。評価結果を表１に示した。
【００２４】
実施例４
原料樹脂にフラン樹脂（日立化成工業株式会社製、ヒタフランＶＦ３０３）を用い、これに硬化剤としてトリクロロ酢酸１４重量％（フラン樹脂に対して）を加え、５０℃の加熱下、アルミシャーレに注形して１０時間成形を行い、ゴム硬度６１、厚み６mmのゴム状樹脂板を得た。この樹脂板を直径４００mmに切出し、熱風を一定の面に吹きかけながら５０℃で３日、７０℃で３日、９０℃で３日で加熱硬化した後、１℃／分の昇温速度で最高９００℃で焼成炭素化し、次いで昇温速度５℃／分で最高２８００℃まで昇温し熱処理した。得られたガラス状炭素平板に、樹脂成形時に遠心成形機の金型面に接していた面がバックプレート側になるように、放電加工によってガス吹出し穴等を形成してプラズマエッチング用電極板の形状とし、次いで塩素ガスを用いて脱灰処理を行った。高純度化処理後のプラズマエッチング用電極板の不純物は３ppm以下であった。
上記の高純度プラズマエッチング用電極板を用いて、実施例１と同様にエッチング加工を行った。評価結果を表１に示した。
【００２５】
実施例５
原料樹脂にフラン樹脂（日立化成工業株式会社製、ヒタフランＶＦ３０３）を用い、これに硬化剤としてトリクロロ酢酸１４重量％（フラン樹脂に対して）を加え、５０℃の加熱下、アルミシャーレに注型して１０時間成形を行い、ゴム硬度６１、厚み７mmのゴム状樹脂板を得た。この樹脂板を直径４００mmの円盤状に切出し、熱風を成型時に空気に接していた面に吹きかけながら、５０℃で３日、７０℃で３日、９０℃で３日で加熱硬化した後、１℃／分の昇温速度で最高９００℃で焼成炭素化し、次いで昇温速度５℃／分で２８００℃まで昇温して熱処理した。得られたガラス状炭素平板に、樹脂成形時にアルミシャーレの底に接していた面がバックプレート側になるように、放電加工によってガス吹出し穴等を形成してプラズマエッチング用電極板の形状とした。ついでラップ機を用いて樹脂成型時にアルミシャーレの底面に接していた面から、０．４０mm、反対面から０．１mm削って厚さを５mmとした。次いで塩素ガスを用いて脱灰処理を行った。高純度化処理後のプラズマエッチング用電極板の不純物は３ppm以下であった。
上記の高純度プラズマエッチング用電極板を、実施例１と同様にエッチング加工を行った。評価結果を表１に示した。
【００２６】
実施例６
原料樹脂にフラン樹脂（日立化成工業株式会社製、ヒタフランＶＦ３０３）を用い、これに硬化剤としてトリクロロ酢酸１４重量％（フラン樹脂に対して）を加え、５０℃の加熱下、アルミシャーレに注型して１０時間成形を行い、ゴム硬度６１、厚み７mmのゴム状樹脂板を得た。この樹脂板を直径４００mmの円盤状に切出し、熱風を成型時に空気に接していた面に吹きかけながら、５０℃で３日、７０℃で３日、９０℃で３日で加熱硬化した後、１℃／分の昇温速度で最高９００℃で焼成炭素化し、次いで昇温速度５℃／分で２８００℃まで昇温して熱処理した。得られたガラス状炭素平板に、樹脂成形時にアルミシャーレの底に接していた面がバックプレート側になるように、放電加工によってガス吹出し穴等を形成してプラズマエッチング用電極板の形状とした。ついでラップ機を用いて樹脂成型時にアルミシャーレの底面に接していた面から、０．１mm、反対面から０．４mm削って厚さを５mmとした。次いで塩素ガスを用いて脱灰処理を行った。高純度化処理後のプラズマエッチング用電極板の不純物は３ppm以下であった。
上記の高純度プラズマエッチング用電極板を、実施例１と同様にエッチング加工を行った。評価結果を表１に示した。
【００２７】
比較例１
原料樹脂にフラン樹脂（ＶＦ３０３）を用い、これに硬化剤としてトリクロロ酢酸１４重量％（フラン樹脂に対して）を加え、５０℃の加熱下、アルミシャーレに注形して１０時間成形を行い、ゴム硬度６１、厚み６mmのゴム状樹脂板を得た。この樹脂板を、５０℃で３日、７０℃で３日、９０℃で３日で加熱硬化した後、１℃／分の昇温速度で最高９００℃で焼成炭素化し、次いで昇温速度５℃／分で最高２８００℃まで昇温して熱処理した。得られたガラス状炭素平板に、アルミシャーレの底部に接していた面がバックプレート側になるように、放電加工によってガス吹出し穴等を形成してプラズマエッチング用電極板の形状とし、次いで塩素ガスを用いて脱灰処理を行った。高純度化処理後のプラズマエッチング用電極板の不純物は３ppm以下であった。
上記の高純度プラズマエッチング用電極板を用いて、実施例１と同様にエッチング加工を行った。評価結果を表１に示した。
【００２８】
比較例２
原料樹脂にフラン樹脂（ＶＦ３０３）を用い、これに硬化剤としてパラトルエンスルホン酸０．５重量％（フラン樹脂に対して）を加え、５０℃の加熱下、アルミシャーレに注形して１０時間成形を行い、ゴム硬度５９、厚み６mmのゴム状樹脂板を得た。この樹脂板を５０℃で３日、７０℃で３日、９０℃で３日で加熱硬化した後、１℃／分の昇温速度で最高９００℃で焼成炭素化し、次いで昇温速度５℃／分で最高２８００℃まで昇温して熱処理した。得られたガラス状炭素平板にアルミシャーレの底部に接していた面がバックプレート側になるように、放電加工によってガス吹出し穴等を形成してプラズマエッチング用電極板の形状とし、次いで塩素ガスを用いて脱灰処理を行った。高純度化処理後のプラズマエッチング用電極板の不純物は３ppm以下であった。
上記の高純度プラズマエッチング用電極板を用いて、実施例１と同様にエッチング加工を行った。評価結果を表１に示した。
【００２９】
比較例３
原料樹脂にフェノール樹脂（ＶＰ−１１２Ｎ）を用い、これに硬化剤としてトリクロロ酢酸７重量％（フェノール樹脂に対して）を加え、５０℃の加熱下、アルミシャーレに注形して１５時間成形を行い、ゴム硬度６６、厚み６mmのゴム状樹脂板を得た。この樹脂板を５０℃で３日、７０℃で３日、９０℃で３日で加熱硬化した後、１℃／分の昇温速度で最高９００℃で焼成炭素化し、次いで昇温速度５℃／分で最高２８００℃まで昇温して熱処理した。得られたガラス状炭素平板にアルミシャーレの底部に接していた面がバックプレート側になるように、放電加工によってガス吹出し穴等を形成してプラズマエッチング用電極板の形状とし、次いで塩素ガスを用いて脱灰処理を行った。高純度化処理後のプラズマエッチング用電極板の不純物は３ppm以下であった。
上記の高純度プラズマエッチング用電極板を用いて、実施例１と同様にエッチング加工を行った。評価結果を表１に示した。
【００３０】
表１中、電極消耗量は、プラズマ電極面の最も消耗の多い部分の消耗量で示した。また、電極反り量は、電極をはずしてバックプレート側の電極の外周部１２点の平均高さと中心１点の高さを求め、その差として示した。また、エッチングレートの均一性とあるのはウェハー上１５点における消耗量を測定し、消耗量の最大値と最小値の比率を示すものであり、この値が小さいほど優れた特性であることを示す。
【００３１】
実施例７
原料樹脂にフラン樹脂（日立化成工業株式会社製、ヒタフランＶＦ３０３）を用い、これに硬化剤としてトリクロロ酢酸１４重量％（フラン樹脂に対して）を加え、５０℃の加熱下、アルミシャーレに注型して１０時間成形を行い、ゴム硬度６１、厚み７mmのゴム状樹脂板を得た。この樹脂板を直径４００mmの円盤状に切出し、熱風を成型時に空気に接していた面に吹きかけながら、５０℃で３日、７０℃で３日、９０℃で３日で加熱硬化した後、１℃／分の昇温速度で最高９００℃で焼成炭素化し、次いで昇温速度５℃／分で２８００℃まで昇温して熱処理した。得られたガラス状炭素平板に、樹脂成形時にアルミシャーレの底に接していた面がバックプレート側になるように、放電加工によってガス吹出し穴等を形成してプラズマエッチング用電極板の形状とした。ついでラップ機を用いて樹脂成型時にアルミシャーレの底面に接していた面から、０．０５mm、反対面から０．４５mm削って厚さを５mmとした。次いで塩素ガスを用いて脱灰処理を行った。高純度化処理後のプラズマエッチング用電極板の不純物は３ppm以下であった。 上記の高純度プラズマエッチング用電極板を、実施例１と同様にエッチング加工を行った。しかしながら、使用中に取付部が破損した。取付部が破損するまでの評価結果を表１に示した。
【００３２】
【表１】
0003859868.tif 000002
【００３３】
【発明の効果】
本発明になるプラズマエッチング用電極板は、エッチング処理を行った場合、プラズマエッチング用電極板がプラズマによって消耗されるとともに取付面側に凸に反るものなので、ウェハーのエッチングレートが均一に維持できる。